(57)【要約】美的に満足のいく装飾特性を呈する、エンボス加工された多プライ紙製品。該エンボス加工された多プライ紙製品はまた、柔軟性、吸収性及びドレープ性といった機能的特性を呈する。該装飾特性は、より柔軟に、よりキルトのように見せるための、高品質の布地のような外観を呈するエンボス加工された印模様を含む。【特許請求の範囲】
【請求項１】
１つ以上のプライからなりエンボス加工されたティッシュ・ペーパーであって、前記プライの少なくとも１つが前記プライの上に複数のエンボスを有し、前記ティッシュ・ペーパーが、総計で１５％以下のエンボス加工面積と、エンボス数あたり０．６２４〜４１．６２ｃｍ４／エンボス数のＥファクタとを有する、エンボス加工されたティッシュ・ペーパー。
【請求項２】
前記ティッシュ・ペーパーが、抄紙プロセス中に形成される複数のドームを有し、前記ドームが、前記ティッシュ・ペーパーの１平方センチメートルあたり１．５５〜１５５のドームからなる、請求項１に記載のエンボス加工されたティッシュ・ペーパー。
【請求項３】
前記エンボスの各々が、前記ロールの面から０．１２７ｃｍ〜０．２５４ｃｍ突出するノブを有するロール上にて形成される、請求項１又は２に記載のエンボス加工されたティッシュ・ペーパー。
【請求項４】
前記ティッシュ・ペーパーの１平方センチメートルあたりのエンボス数が０．７７５〜３．８７５である、請求項１〜３のいずれか１項に記載のエンボス加工されたティッシュ・ペーパー。
【請求項５】
単位面積当たりの前記ドーム数に対する前記エンボス数の比が０．０２５〜０．２５である、請求項２〜４のいずれか１項に記載のエンボス加工されたティッシュ・ペーパー。
【請求項６】
少なくとも第一プライと、隣接する第二プライとを含んでなる複数プライ紙製品であって、前記プライの各々が、第一面及び第二面を有し、前記第一プライの前記面の一方が前記第二プライの前記面の一方に接合し、前記プライの少なくとも１つが前記１つの上にエンボスを有し、ここで前記エンボスが、前記複数プライ紙製品の１５％以下を構成し、前記複数プライ紙製品が０．６２４〜４１．６２ｃｍ４／エンボス数のＥファクタを有する、複数プライ紙製品。
【請求項７】
前記第一プライ又は第二プライの少なくとも１つが、抄紙プロセス中に形成される複数のドームを含み、ここで前記ドームが、前記第一プライ又は第二プライの少なくとも１つの１平方センチメートルあたり１．５５〜１５５のドームからなる、請求項６に記載の複数プライ紙製品。
【請求項８】
前記エンボスの各々が、前記ロールの面から０．１２７ｃｍ〜０．２５４ｃｍ突出するノブを有するロール上にて形成される、請求項６又は７に記載の複数プライ紙製品。
【請求項９】
１つ以上のプライのティッシュ・ペーパーからなりエンボス加工されたティッシュ・ペーパーであって、前記プライの少なくとも１つが前記１つの上に複数のエンボスを有し、前記ティッシュ・ペーパーが、総計で８％以下のエンボス加工面積と、０．４１６〜１２５ｃｍ４／エンボス数のＥファクタとを有する、エンボス加工されたティッシュ・ペーパー。
【請求項１０】
１つ以上のプライのティッシュ・ペーパーからなりエンボス加工されたティッシュ・ペーパーであって、前記プライの少なくとも１つは抄紙プロセス中に形成される複数のドームを含み、ここで前記ドームが、前記ティッシュ・ペーパーの１平方センチメートルあたり１．５５〜１５５のドームからなり、前記プライの前記少なくとも１つが前記１つの上に複数のエンボスを有し、前記ティッシュ・ペーパーが、総計で１５％以下のエンボス加工面積と、エンボス数あたり０．４１６〜１２５ｃｍ４／エンボス数のＥファクタとを有する、エンボス加工されたティッシュ・ペーパー。
【発明の詳細な説明】
【０００１】
（発明の分野）
本発明は、エンボス加工されたセルロース性繊維構造体に関する。
【０００２】
（発明の背景）
セルロース性繊維構造体は、日常生活の必需品である。セルロース性繊維構造体は、ペーパータオル、トイレットティッシュ、フェイシャルティッシュ、ナプキンなどの消費者製品として使用される。このような紙製品に対する需要が大きくなり、製品の改良バージョン及びその製造方法に対する需要が生じた。
【０００３】
複数プライセルロース性繊維構造体は、消費者製品の分野において非常に周知である。このような製品は、２つ以上の（典型的には２つの）プライが対面関係で重なって積層体を形成しているセルロース性繊維構造体である。美観目的のために複数プライのティッシュを含んでなるシートをエンボス加工すること、及び、使用中これらのプライを対面状態で維持することは当該分野で既知である。更に、エンボス加工によりプライの表面積が増大するので、それらの嵩や水の保持能力が向上しうる。
【０００４】
エンボス加工プロセス中、これらのプライは、軸方向に平行に並置されたロール間に形成されるニップを通って供給される。これらのロール上のエンボス・ノブが各プライの同領域を圧縮することで、各プライが対向するプライと係合、接触する。これらのプライの圧縮領域は美的な模様を生成し、これらのプライを対面接触状態で結合、維持する手段を提供するものである。
【０００５】
エンボス加工は、典型的には、２つの方法、即ちノブ対ノブ・エンボス加工及びネステッド・エンボス加工のうちの１つにより行われる。ノブ対ノブ・エンボス加工は、軸方向に平行に並置されたロールからなり、これにより対向するロール上のノブとノブとの間にニップを形成する。ネステッド・エンボス加工は、一方のロールのエンボス・ノブ間に噛み合う他方のロールのエンボス・ノブを包含する。ノブ対ノブ・エンボス加工及びネステッド・エンボス加工の例は、ウェルズ（Ｗｅｌｌｓ）らの米国特許第３，４１４，４５９号（１９６８年１２月３日発行）による従来技術、及び本発明の譲受人に譲渡されたグレスハム（Ｇｒｅｓｈａｍ）の米国特許第３，５４７，７２３号（１９７０年１２月１５日発行）、ニストランド（Ｎｙｓｔｒａｎｄ）の米国特許第３，５５６，９０７号（１９７１年１月１９日発行）、ドネリー（Ｄｏｎｎｅｌｌｙ）の米国特許第３，７０８，３６６号（１９７３年１月２日発行）、トーマス（Ｔｈｏｍａｓ）の米国特許第３，７３８，９０５号（１９７３年１月１２日発行）、ニストランド（Ｎｙｓｔｒａｎｄ）の米国特許第３，８６７，２２５号（１９７５年２月１８日発行）及びバウアーンフェインド（Ｂａｕｅｒｎｆｅｉｎｄ）の米国特許第４，４８３，７２８号（１９８４年１１月２０日発行）に示されている。
【０００６】
ノブ対ノブ・エンボス加工は、製品の厚みを増すピロー領域を有するセルロース性繊維構造体を生成する。しかしながら、これらのピローは、支持の欠如により圧力下で崩壊する傾向がある。従って、典型的には、残りの加工作業及びその後の包装中に厚みの利点が失われるので、エンボス加工により得ようとするキルト状の外観は減少する。
【０００７】
ネステッド・エンボス加工は、より柔軟で、よりキルト状の外観を呈し、且つ、この外観が包装を含む残りの加工プロセス中にわたって維持される製品を製造するための好ましい方法であることが分かった。ネステッド・エンボス加工では、一方のプライが雄型の模様を有し、他方のプライは雌型の模様を有する。２つのプライがエンボス・ロールのニップを通過する際に、これらの模様が共に噛み合う。ネステッド・エンボス加工により、雄型エンボス・ロール上のノブの頂が雌型エンボス・ロールの下部域と整列する。その結果、一方のプライに生成されたエンボス加工部位が、他方のプライのエンボス加工部位を支持することができる。
【０００８】
ネスト状エンボス・ロール上のノブ同士は接触しないので、典型的には、これらのロール間のニップにおける積層点が排除される。これにより、結合ロールを追加して、積層を行うために圧力を印加する必要が生じる。典型的な結合ロールは堅固であるので、ニストランド（Ｎｙｓｔｒａｎｄ）の米国特許第３，８６７，２２５号（１９７５年２月１８日発行）に示されるようにあらゆる潜在的な積層点を積層する。
【０００９】
ネスト状エンボスロールは、一方のロール上のノブが他方のエンボスロールの周辺部と接触することによって積層点が設けられるように設計されてもよく、それにより結合ロールの必要性が排除される。このようなネステッド・エンボス加工構成は、マックニール（ＭｃＮｅｉｌ）の米国特許第５，４６８，３２３号（１９９５年１１月２１日発行）に示されており、この開示を本願に引用し援用する。また、この構成は、グルー・アプリケータ・ロールを各エンボスロールと併用することによってプライ間結合力を向上させて、各エンボス加工部位での接着結合を得る手段を提供する。プライ間結合力を向上させる他の方法は、本発明の譲受人に譲渡されたニール（Ｎｅａｌ）らの米国特許第５，８５８，５５４号（１９９９年１月１２日発行）及びウェーゲル（Ｗｅｇｅｌｅ）らの米国特許第５，６９３，４０６号（１９９７年１２月２日発行）に示されており、これらの開示を本願に引用し援用する。
【００１０】
エンボス加工されたセルロース性繊維構造体を有する製品の消費者試験によって、より柔軟で、よりキルト状の外観が望まれるということが確認された。消費者は、高品質の布地のような外観を呈し、美的にも満足のいく装飾模様を備える比較的厚みの大きい製品を望んでいる。このような特性は、製品に望まれる他の機能的特性、即ち、柔軟性、吸収性、ドレープ性（可撓性／しなやかさ）及びプライ間結合力を犠牲にすることなく付与されなければならない。
【００１１】
従来技術の教示によれば、エンボス加工は外観を向上させ、一般に紙製品の吸収性、圧縮性及び嵩といった機能的特性を改善する（即ち、高める）が、一方では、紙のドレープ性に悪影響を及ぼす（即ち、曲げ剛性を高める）。また、従来技術の教示によれば、積層は外観を向上し、一般に嵩を増大させるが、一方では、紙のドレープ性に悪影響を及ぼす（即ち、紙の曲げ剛性を高める）。
【００１２】
これは、本発明の譲受人に譲渡されたウェーゲル（Ｗｅｇｅｌｅ）らの米国特許第５，６９３，４０６号（１９９７年１２月２日発行）、トロクハン（Ｔｒｏｋｈａｎ）の米国特許第５，９７２，４６６号（１９９９年１０月２６日発行）、マックニール（ＭｃＮｅｉｌ）らの米国特許第６，０３０，６９０号（２０００年２月２９日発行）及びマックニール（ＭｃＮｅｉｌ）の米国特許第６，０８６，７１５号（２０００年７月１１日発行）に示されており、これらの開示を本願に引用し援用する。
【００１３】
美的にも満足のいく製品を製造するために行うエンボス加工／積層と、製品の機能的特性とのバランスを取るのは常に困難であった。本発明は、この関係を最適化するためにＥファクタとして既知のモデルを提供する。
【００１４】
本発明はまた、意外な結果をもたらす。従来技術に基づけば、紙の美的外観はエンボス加工及び積層の関数として向上する（即ち、エンボス加工及び／又は積層が多くなるにつれ、美的外観も向上する）ということが予想されるであろう。逆に、紙のエンボス加工及び／又は積層の面積が小さくなるにつれ、紙の美的外観が低下するということが予想されるであろう。
【００１５】
従って、非常に驚くべきことに、本発明によれば意外にも、従来技術と比較して、エンボス加工及び積の総層面積が小さいながらも吸収性が高く、美的にも満足のいくティッシュが得られると同時に、その柔軟性も向上するものと分かった。
【００１６】
柔軟性とは、消費者が紙を手の中で丸め、意図する目的のために使用している時に感じる心地よい触感である。柔軟性とは、紙の圧縮性、紙の可撓性及び表面非平坦性の関数である。
【００１７】
吸収性とは、紙が流体、特に水や水溶液及び水性懸濁液を吸収し保持することを許容する紙の特徴である。紙の吸収性を評価する際には、所与量の紙が保持する流体の絶対量が重要であるだけでなく、紙が流体を吸収する速度も重要である。更に、紙がタオル又はワイプなどの製品に形成される場合、紙に流体を吸収させることにより、拭いた表面をドライにするという紙の能力もまた重要である。
【００１８】
（発明の概要）
本発明は、従来技術と比べ、総エンボス加工面積を減らして高い吸収性及び柔軟性を呈し、美的にも満足のいくティッシュ・ペーパーを説明するためのモデルに関する。本発明のエンボス加工されたティッシュ・ペーパーは、１つ以上のティッシュペーパー・プライからなる。このティッシュ・ペーパーは、複数のエンボスを包含する。この紙の総エンボス加工面積は約１５％以下であり、そのＥファクタはエンボス数あたり約０．０１００〜３ｉｎ４（即ち、エンボス数あたり約０．４１６〜１２５ｃｍ４）である。ロール平面からから約０．０５〜０．１インチ（即ち、約０．１２７ｃｍ〜０．２５４ｃｍ）突出するノブを有するロール上にてこれらのエンボスを形成した。
【００１９】
また、エンボス加工されたティッシュ・ペーパーは、更に、複数のドームを有してもよい。これらのドームは抄紙プロセス中に形成される。ティッシュ・ペーパー１平方インチあたりには約１０〜１０００のドーム（即ち、ティッシュ・ペーパー１平方センチメートルあたりには約１．５５〜１５５のドーム）がある。本発明のエンボス加工されたティッシュ・ペーパーは、単位面積あたりのエンボス数の単位面積あたりのドーム数に対する比が約０．０２５〜０．２５、好ましくは０．０５〜０．１５である。
【００２０】
エンボス加工されたティッシュ・ペーパーは、１つ以上のプライからなるものでもよい。これらのプライの少なくとも１つはエンボス加工される。プライは、ティッシュ・ペーパーの片面又は両面がエンボス加工されてもよい。
【００２１】
（詳細な説明）
定義
本明細書において、以下の用語は以下の意味を持つ。
【００２２】
「エンボス加工」とは、完成紙面上に彫刻金属ロール又はプレートで機械的にデザインを刻印することによってなされる紙の仕上げの一種を指す。
【００２３】
「積層」とは、接着剤を使って、又は使わないで、重ね合わせた紙の層を強固に結合し、複数プライシートを形成する方法を指す。
【００２４】
「縦方向」とは、抄紙機を通る紙の流れに平行な方向を指す。
【００２５】
「横方向」とは、抄紙機を通る紙の流れに垂直な方向を指す。
【００２６】
本発明の紙は、全タイプの消費者紙製品、例えばペーパータオル、トイレットティッシュ、フェイシャルティッシュ、ナプキンなど、に等しく適用することができる。紙製品は、１つ以上の紙のプライからなる。図２を参照すると、紙１０はエンボス２０を有する。エンボス２０とは、高密度化、さもなければ圧縮された紙１０の領域を指す。エンボス２０の紙１０を構成する繊維は、エンボス２０間の紙１０の領域の繊維に比べ、常により緊密に結合していてもよい。エンボス２０はグラシン化されていてもよい。エンボス２０は好ましくは互いに独立しているが、所望であれば、ほぼ連続する網状組織を形成してもよい。紙１０のエンボス２０は、エンボス加工ロールの突出部により紙１０の面から撓んでいてもよい。
【００２７】
単数プライの紙１０は、その片面又は両面がエンボス加工されてもよい。同様に、２以上のプライが対面状態で共に結合して積層体を形成する場合、それぞれのプライは、その片面又は両面がエンボス加工されうる。各プライは複数のエンボス２０にエンボス加工されている。エンボス２０は、積層体の平面に対して垂直に、好ましくは他方のプライに向かって変形している。
【００２８】
好適なエンボス加工手段としては、パルマー（Ｐａｌｍｅｒ）の米国特許第３，３２３，９８３号（１９６４年９月８日発行）、マックニール（ＭｃＮｅｉｌ）の米国特許第５，４６８，３２３号（１９９５年１１月２１日発行）、ウェーゲル（Ｗｅｇｅｌｅ）らの米国特許第５，６９３，４０６号（１９９７年１２月２日発行）、トロクハン（Ｔｒｏｋｈａｎ）の米国特許第５，９７２，４６６号（１９９９年１０月２６日発行）、マックニール（ＭｃＮｅｉｌ）らの米国特許第６，０３０，６９０号（２０００年２月２９日発行）及びマックニール（ＭｃＮｅｉｌ）の米国特許第６，０８６，７１５号（２０００年７月１１日発行）に開示される手段が挙げられ、これらの開示を本願に引用し援用する。
【００２９】
プライを積層する好適な手段としては、本発明の譲受人に譲渡されたマックニール（ＭｃＮｅｉｌ）らの米国特許第６，１１３，７２３号（２０００年９月５日発行）、マックニール（ＭｃＮｅｉｌ）の米国特許第６，０８６，７１５号（２０００年７月１１日発行）、トロクハン（Ｔｒｏｋｈａｎ）の米国特許第５，９７２，４６６号（１９９９年１０月２６日発行）、ニール（Ｎｅａｌ）らの米国特許第５，８５８，５５４号（１９９９年１月１２日発行）、ウェーゲル（Ｗｅｇｅｌｅ）らの米国特許第５，６９３，４０６号（１９９７年１２月２日発行）、マックニール（ＭｃＮｅｉｌ）の米国特許第５，４６８，３２３号（１９９５年１１月２１日発行）及びマックニール（ＭｃＮｅｉｌ）の米国特許第５，２９４，４７５号（１９９４年３月１５日発行）に開示される手段が挙げられるが、それらに限定されるものではないこれらの開示を本願に引用し援用する。
【００３０】
本発明の紙１０を構成する基材は、セルロース性、非セルロース性又はその組合せでもよい。この基材は、１つ以上のプレス・フェルトを用いて通常乾燥されてもよい。本発明の紙１０を構成する基材が通常乾燥されるものである場合、本発明の譲受人に譲渡されたトロクハン（Ｔｒｏｋｈａｎ）らの米国特許第５，５５６，５０９号（１９９６年９月１７日発行）及びトロクハン（Ｔｒｏｋｈａｎ）らの名で１９９６年１月１１日に公開されたＰＣＴ国際公開公報ＷＯ９６／００８１２に教示されるように、この基材は、紙１０に模様を施すフェルトを用いて通常乾燥されてもよいこれらの開示を本願に引用し援用する。
【００３１】
本発明の紙１０を構成する基材はまた、通気空気乾燥されてもよい。好適な通気空気乾燥基材は、譲受人に譲渡された米国特許第４，１９１，６０９号に従って製造してもよく、この開示を本願に引用し援用する。
【００３２】
好ましくは、本発明の紙１０を構成する基材は模様付き枠組を有するベルト上で通気空気乾燥される。本発明のベルトは、本発明の譲受人に譲渡されたトロクハン（Ｔｒｏｋｈａｎ）の米国特許第４，６３７，８５９号（１９８７年１月２０日発行）、ジョンソン（Ｊｏｈｎｓｏｎ）らの米国特許第４，５１４，３４５号（１９８５年４月３０日発行）、ラッシュ（Ｒａｓｃｈ）らの米国特許第５，３２８，５６５号（１９９４年７月１２日発行）及びトロクハン（Ｔｒｏｋｈａｎ）らの米国特許第５，３３４，２８９号（１９９４年８月２日発行）に従って製造してもよく、これら特許の開示を本願に引用し援用する。
【００３３】
ベルトの模様付き枠組は、優先的には、ほぼ連続する網状組織を含んでなる模様を紙１０に圧痕形成し、その模様に分散する偏向用導管を更に有する。この偏向用導管は、枠組の対向する第一表面と第二表面との間に延在する。この偏向用導管により、ドーム３０が紙１０に形成される。
【００３４】
先に述べた特許に従って製造された通気空気乾燥紙１０は複数のドーム３０を有し、これらのドーム３０は抄紙プロセス中に形成され、ほぼ連続する網状領域全体に分散される。ドーム３０は紙１０に対してほぼ垂直に延在し、厚みを増す。ドーム３０は一般に、その幾何学的構成に関して且つ抄紙中ではその位置に関して、上記のベルトの偏向用導管と対応している。偏向用導管及びそれから紙１０に形成されるドーム３０の可能な幾何学的構成、形状及び配置は莫大な種類がある。これらの形状としては、本発明の譲受人に譲渡されたトロクハン（Ｔｒｏｋｈａｎ）の米国特許第５，２７５，７００号（１９９４年１月４日発行）に開示されたものが挙げられる。これらの形状例としては、線状アイダホ（ｌｉｎｅａｒ Ｉｄａｈｏ）模様、ボウタイ（Ｂｏｗ−ｔｉｅ）模様及び雪片（Ｓｎｏｗｆｌａｋｅ）模様として記載されたものが挙げられるが、それらに限定されるものではない。
【００３５】
ドーム３０は、抄紙プロセス中に偏向用導管に成形されることにより、紙１０のほぼ連続する網状組織から外側に向かって突出する。抄紙プロセス中の偏向用導管内への成形に起因して、ドーム３０を含んでなる紙１０の領域は、Ｚ方向に撓む。本明細書で述べる実施形態の場合、このような紙１０は、１平方インチあたり約１０〜１０００のドーム（即ち、１平方センチメートルあたり１．５５〜１５５のドーム）を有してもよい。
【００３６】
紙１０が、ドーム３０又はトポグラフィの点で卓越した他の機構を有する場合、紙１０の各エンボス２０の面積は、ドーム又はトポグラフィの点で卓越した他の機構の面積の少なくとも約０．５倍である。
【００３７】
ドーム３０を有する本発明の紙１０は、本発明の譲受人に譲渡されたトロクハン（Ｔｒｏｋｈａｎ）の米国特許第４，５２８，２３９号（１９８５年７月９日発行）、トロクハン（Ｔｒｏｋｈａｎ）の米国特許第４，５２９，４８０号（１９８５年７月１６日発行）、トロクハン（Ｔｒｏｋｈａｎ）らの米国特許第５，２４５，０２５号（１９９３年９月１４日発行）、トロクハン（Ｔｒｏｋｈａｎ）の米国特許第５，２７５，７００号（１９９４年１月４日発行）、スマルコスキー（Ｓｍｕｒｋｏｓｋｉ）らの米国特許第５，３６４，５０４号（１９８５年１１月１５日発行）、トロクハン（Ｔｒｏｋｈａｎ）らの米国特許第５，５２７，４２８号（１９９６年１月１８日発行）、バンファン（Ｖａｎ Ｐｈａｎ）の米国特許第５，６０９，７２５号（１９９７年３月１１日発行）、ラッシュ（Ｒａｓｃｈ）らの米国特許第５，６７９，２２２号（１９９７年１０月２１日発行）、トロクハン（Ｔｒｏｋｈａｎ）らの米国特許第５，７０９，７７５号（１９９５年１月２０日発行）、トロクハン（Ｔｒｏｋｈａｎ）らの米国特許第５，７７６，３１２号（１９９８年７月７日発行）、アンプルスキー（Ａｍｐｕｌｓｋｉ）らの米国特許第５，７９５，４４０号（１９９８年８月１８日発行）、トロクハン（Ｔｒｏｋｈａｎ）らの米国特許第５，９３５，３８１号（１９９９年８月１０日発行）及びトロクハン（Ｔｒｏｋｈａｎ）らの米国特許第５，９３８，８９３号（１９９９年８月１７日発行）に従って製造されてもよく、これらの開示を本願に引用し援用する。
【００３８】
本発明の紙１０に使用する基材においてはいくつかの変形が可能であり、それらの変更は用途によっては望ましいであろう。本発明の紙１０を構成する基材は、所望によりクレープ加工されていても、されていなくてもよい。本発明の紙１０は、層を成してもよい。この成層は、本発明の譲受人に譲渡されたモルガン（Ｍｏｒｇａｎ）らの米国特許第３，９９４，７７１号（１９７６年１１月３０日発行）、カーニー（Ｋｅａｒｎｅｙ）らの米国特許第４，２２５，３８２号（１９８０年９月３０日発行）及びカーステンズ（Ｃａｒｓｔｅｎｓ）の米国特許第４，３００，９８１号（１９８１年１１月１７日発行）に開示されており、これらの開示を本願に引用し援用する。
【００３９】
紙１０の柔らかな触感を更に高めるために、化学柔軟剤が紙１０に添加されてもよい。好適な化学柔軟剤は、本発明の譲受人に譲渡されたファン（Ｐｈａｎ）の米国特許第５，２１７，５７６号（１９９３年７月８日発行）、ファン（Ｐｈａｎ）らの米国特許第５，２６２，００７号（１９９３年１１月１６日発行）及びケリー（Ｋｅｌｌｙ）の名で１９９９年６月１６日に出願された米国出願第０９／３３４，１５０号の教示に従って添加されてもよく、これらの開示を本願に引用し援用する。
【００４０】
更に、本発明の譲受人に譲渡されたアンプルスキー（Ａｍｐｕｌｓｋｉ）らの米国特許第５，２１５，６２６号（１９９３年６月１日発行）及びアンプルスキー（Ａｍｐｕｌｓｋｉ）らの米国特許第５，３８９，２０４号（１９９５年２月１４日発行）に教示されるように、本発明の紙１０にシリコーンが塗布されてもよいこれらの開示を本願に引用し援用する。
【００４１】
本発明の譲受人に譲渡されたムッケンファス（Ｍｕｃｋｅｎｆｕｈｓ）の米国特許第５，３３２，１１８号（１９９４年７月２６日発行）に開示されるように、紙１０を湿らせてもよいこれらの開示を本願に引用し援用する。
【００４２】
本発明の紙１０は、その総エンボス加工面積が、約１５％以下、好ましくは約１０％以下、最も好ましくは約８％以下である。本発明は、個々のエンボス２０の寸法（即ち、面積）と、紙の単位面積あたりのエンボス２０の総数（即ち、エンボスの頻度）との関係を定義付けるものである。この関係はＥファクタとして既知であり、以下のように定義される。
【００４３】
Ｅ＝Ｓ／Ｎ×１００
ここで、Ｅは、Ｅファクタであり、Ｓは、個々のエンボスの面積であり、Ｎは、紙の単位面積あたりのエンボス数である。
【００４４】
本発明の紙１０は、紙１平方インチあたり約５〜２５のエンボス（即ち、紙１平方センチメートルあたり０．７７５〜３．８７５のエンボス）を有するであろう。本発明の紙１０は、そのＥファクタが、約０．０１００〜３ｉｎ４／エンボス数（即ち、約０．４１６〜１２５ｃｍ４／エンボス数）、好ましくは約０．０１２５〜２ｉｎ４／エンボス数（即ち、約０．５２０〜８３．３２４ｃｍ４／エンボス数）、最も好ましくは約０．０１５０〜１ｉｎ４／エンボス数（即ち、約０．６２４〜４１．６２ｃｍ４／エンボス数）であろう。各エンボスはノブを有するロール上に形成されてもよく、これらのノブはロールの面から約０．０５インチ（０．１２７ｃｍ）〜０．１インチ（０．２５４ｃｍ）突出する。
【００４５】
本発明による紙１０は、単位面積あたりのドーム数に対する単位面積あたりのエンボス数の比が、約０．０２５〜０．２５、及び好ましくは０．０５〜０．１７５である。
【００４６】
計算及び試験手順
Ａ．個々のエンボス面積の測定
多くの場合、エンボス２０は、円形、楕円形、様々な四辺形などの標準的な平面的幾何学形状を単独で、あるいは組み合わせて形成される。このような平面的幾何学形状の場合、個々のエンボス２０の面積は周知の式から容易に導き出せる。より複雑な形状の場合、様々な面積計算方法を使用してもよい。このような技法の１つを以下に示す。別の清潔な紙シートや厚紙などの上にて、オリジナルの既知の倍率（例えば１００倍）で、単一のエンボス２０のイメージから始める。紙の面積を計算し、その重量を測定する。エンボス２０のイメージを切り取って、その重量を測定する。実際のエンボス２０の面積は、紙全体の既知の重量及びサイズ、及びエンボスイメージの既知の重量及び倍率を用いて次のように計算することができる。
【００４７】
エンボス面積＝（（エンボスイメージ重量／紙重量）×紙面積）／倍率２
【００４８】
Ｂ．エンボス数（即ち、エンボス頻度）及び総エンボス面積の測定
エンボス２０は、通常反復模様をなして配置される。１平方面積あたりのエンボス数を、以下のように容易に測定することができる。少なくとも４つの反復模様を含む模様の面積を選択する。この面積を測定し、エンボス２０の数を数える。「エンボス頻度」は、エンボス２０の数を選択面積で除することにより算出される。
【００４９】
紙の総エンボス面積の百分率は、個々のエンボス面積と、紙の単位面積当たりのエンボス数とを乗算し、この積に１００を掛けること（即ち、（Ｓ×Ｎ）×１００）により求められる。
【００５０】
Ｃ．水平フル・シート（ＨＦＳ）
水平フルシート（ＨＦＳ）試験方法は、本発明の紙により吸収され、且つ保持される蒸留水の量を測定するものである。この方法は、まず被試験紙サンプルの重量（以下「紙の乾燥重量」と称する）を測定し、次いで紙を完全に濡らし、濡れた紙を水平位置で排水してから、再び重量（以下「紙の湿潤重量」と称する）を測定することにより行われる。次いで、紙の吸収能を、紙が吸収する水のグラム単位で保持する水の量として算出する。様々な紙サンプルを評価する場合は、同じ紙サイズを使用して全てのサンプルを試験する。
【００５１】
紙のＨＦＳ容量を測定する装置は、感度が少なくとも±０．０１グラムであり、最小容量が１２００グラムである電子天秤を含んでなる。床／ベンチトップ秤量の振動作用を最小限に抑えるために、この天秤を天秤台及びスラブの上に載置するべきである。この天秤はまた、被試験紙のサイズ（即ち、約１１インチ（２７．９ｃｍ）×１１インチ（２７．９ｃｍ）の紙サンプル）を扱うことができる特殊な天秤皿を有するべきである。天秤皿は、様々な材料から製造することができる。プレキシガラスが通常使用される材料である。
【００５２】
サンプル支持ラック及びサンプル支持カバーも必要である。ラック及びカバーは両方とも直径０．０１２インチ（０．３０５ｃｍ）のモノフィラメントで縫われた軽量金属フレームからなり、０．５平方インチ（１．２７ｃｍ２のグリッドを形成する。支持ラック及びカバーのサイズは、サンプルのサイズが両者の間に都合良く置かれ得るようなものである。
【００５３】
ＨＦＳ試験は、２３±１℃、５０±２％の相対湿度に維持された環境で行われる。水貯槽又はタブには、２３±１℃の蒸留水を深さ３インチ（７．６ｃｍ）まで充填する。
【００５４】
被試験紙を０．０１グラムまで天秤上で慎重に秤量する。サンプルの乾燥重量を０．０１グラムまで報告する。上記の特殊な天秤皿を備える天秤に空のサンプル支持ラックを載置する。次いで天秤の目盛りをゼロに合わせる（機材重量を差し引く）。サンプルを慎重にサンプル支持ラックに載置する。支持ラックカバーを支持ラックの上に載置する。サンプル（この時、ラックとカバーの間に挟まれている）を水貯槽内に沈める。サンプルを６０秒間沈めた後、サンプル支持ラック及びカバーを貯槽から徐々に引き上げる。
【００５５】
サンプル、支持ラック及びカバーを過度にゆすったり振動させたりしないよう注意しながら、水平にして１２０±５秒間排水する。次に、ラックカバーを慎重に取り外し、予め釣り合わせた天秤で、濡れたサンプルと支持ラックを秤量する。重量を０．０１グラムまで記録する。これがサンプルの湿潤重量である。
【００５６】
紙サンプル１グラムあたりの吸収能は、（紙の湿潤重量−紙の乾燥重量）として定義される。
【００５７】
Ｄ．水平速度能力（ＨＲＣ）
水平速度能力（ＨＲＣ）は、２秒間に紙サンプルが吸収する水の量を測定する吸収速度試験である。その値は１秒あたりの水のグラム数で報告される。ＨＲＣ測定を行うのに使用する器具は、ポンプ、圧力ゲージ、入口シャント、ロトメータ、貯槽、サンプ、出口シャント、水供給管、サンプルホルダ、サンプル、天秤及び配管を含んでなる。この器具は、カーベル（Ｃａｂｅｌｌ）らに発行された米国特許第５，９０８，７０７号に示されており、この開示はＨＲＣ測定を行うのに使用する器具を示すという目的で本願に引用し援用する。
【００５８】
この方法において、サンプル（直径３インチ（７．６ｃｍ）の切断ダイスを使用して切断）を電子天秤から懸下されたホルダ内に水平に載置する。このホルダは、寸法がおよそ７インチ×７インチ（１７ｃｍ×１７ｃｍ）である軽量フレームからなり、このフレームは軽量ナイロンモノフィラメントで縫われて、０．５インチ（１．２７ｃｍ）平方のグリッドを形成する。支持ラックを縫うためのナイロンモノフィラメントの直径は、０．０６９±０．００５インチ（０．１７５ｃｍ±０．０１２７ｃｍ）であるべきである（例えば、バークレー・トライリーン・ライン（Ｂｅｒｋｌｅｙ Ｔｒｉｌｅｎｅ Ｌｉｎｅ）２ポンド試験クリア）。使用する電子天秤は、０．００１グラムまで測定可能であるべきである（例えば、サルトリウス（Ｓａｒｔｏｒｉｏｕｓ）Ｌ４２０Ｐ＋）。
【００５９】
ホルダ内のサンプルを水供給管の中央に置く。水供給管は、２３°±１℃の蒸留水を収容する内径０．３１２インチ（０．７９ｃｍ）のプラスチック管である。この供給管は、試験サンプルに対する静水頭が０の状態で流体貯槽に接続される。水供給管は、プラスチック（例えばＴｙｇｏｎ（登録商標））管を使って貯槽に接続される。サンプルホルダのナイロンモノフィラメントの高さは、水供給管の頂部上０．１２５インチ±１／６４インチ（０．３２ｃｍ±０．０４ｃｍ）に位置する。
【００６０】
貯槽内の水の高さは、水供給管の頂部と同等の高さであるべきである。♯６４０９−１５プラスチック管を備える水ポンプ（例えばコール−パーマー・マスターフレックス（Ｃｏｌｅ−Ｐａｌｍｅｒ Ｍａｓｔｅｒｆｌｅｘ）７５１８−０２）を使用し、８５〜９３ｍｌ／秒の水ポンプ循環速度で連続的に貯槽内の水を循環させる。ロトメータ管（例えば、ステンレス鋼バルブ及びフロートを有するコール−パーマー（Ｃｏｌｅ−Ｐａｌｍｅｒ）Ｎ０９２−０４）によりこの循環速度を測定する。アッシュクロフト（Ａｓｈｃｒｏｆｔ）グリセリン充填ゲージにより測定されるように、ロトメータ中のこの循環速度が２．５±０．５ｐｓｉ（０．１７５７±０．０３５１ｋｇ／ｃｍ２）のヘッド圧を生じる。
【００６１】
この測定を行う前に、サンプルを２３°±１℃、相対湿度５０±２％に２時間調湿するべきである。ＨＲＣ試験はまた、これらの調湿された環境条件下で行われる。
【００６２】
吸収速度の測定を開始するために、３インチ（７．６２ｃｍ）のサンプルをサンプルホルダに載置する。その重量を１秒間隔で、計５秒間記録する。この重量を平均化する（本明細書では「平均サンプル乾燥重量」と称する）。次に、バルブによる分流により、循環する水をサンプル水供給へ０．５秒間分流させる。電子天秤の重量示度を監視する。重量がゼロから増加し始めたら、ストップウォッチを始動させる。２．０秒で、サンプル水供給を循環ポンプの入口に分流させ、供給管内におけるサンプルと水との接触を絶つ。
【００６３】
この分流は、バルブによる進路変更によって行う。最小分流時間は少なくとも５秒である。サンプル及び吸収された水の重量を、１１．０、１２．０、１３．０、１４．０及び１５．０秒の時間等分で、０．００１グラムまで記録する。この５回の測定結果を平均化し、「平均サンプル湿潤重量」として記録する。
【００６４】
水が管からサンプルへ吸収された結果としてのサンプル重量の増加を、吸収速度を測定するために使用する。この場合、吸収速度（１秒あたりの水のグラム数）は次のように計算される。
【００６５】
（平均サンプル湿潤重量−平均サンプル乾燥重量）／２秒
当業者であれば、タイミング、パルスシーケンス及び電子重量測定はコンピュータにより自動化できることを理解するであろう。
【００６６】
Ｅ．パネル柔軟性の測定
理想的には、柔軟性試験に先立ち、タッピ法（Ｔａｐｐｉ Ｍｅｔｈｏｄ）♯Ｔ４０２ＯＭ−８８に従って被試験紙サンプルを調湿しておくべきである。ここで、サンプルを１０％〜３５％の相対湿度レベルで２２℃〜４０℃の温度範囲に２４時間予備調湿しておく。この予備調湿工程後に、サンプルを４８％〜５２％の相対湿度で２２℃〜２４℃の温度範囲に２４時間調湿するべきである。
【００６７】
理想的には、柔軟性パネル試験は、一定の温度及び湿度を保つ室内という領域で行われるべきである。これを実行できないのであれば、対照物を含む全てのサンプルを同じ環境曝露条件に供するべきである。
【００６８】
柔軟性試験は、「官能試験法の手引き（Ｍａｎｕａｌ ｏｎ Ｓｅｎｓｏｒｙ Ｔｅｓｔｉｎｇ Ｍｅｔｈｏｄｓ）」（ＡＳＴＭ特殊技術刊行物（ＡＳＴＭ Ｓｐｅｃｉａｌ Ｔｅｃｈｎｉｃａｌ Ｐｕｂｌｉｃａｔｉｏｎ）４３４（米国材料試験協会（Ａｍｅｒｉｃａｎ Ｓｏｃｉｅｔｙ Ｆｏｒ Ｔｅｓｔｉｎｇ ａｎｄ Ｍａｔｅｒｉａｌ）により１９６８年に出版）に記載されるものと同様の形態の一対比較として行われ、この試験は、本願に引用し援用する。柔軟性は、一対差異試験と称するものを用いた主観的試験によって評価される。この方法は、試験物質そのものとは無縁の基準を採用している。触感的柔軟性に関し、対象者に見えないように２つのサンプルが提示され、対象者はその触感的柔軟性に基づいてどちらか１つを選択するよう要求される。その試験結果はパネルスコアユニット（ＰＳＵ）と称するものに報告される。
【００６９】
ＰＳＵに記録する柔軟性データを得るための柔軟性試験については、多数の柔軟性パネル試験が行われる。各試験において１０回行われた柔軟性の判定を尋ね、３組のサンプル対の相対的柔軟性を採点する。各判定により一回１対のサンプル対が判定される。各対の一方のサンプルをＸ、他方をＹと表す。簡潔には、各Ｘサンプルはその対になるＹサンプルに対し以下のように等級分けされている。
【００７０】
１．ＸがＹよりも少し柔らかいかもしれないと判定される場合は、プラス１の等級となり、ＹがＸよりも少し柔らかいかもしれないと判定される場合は、マイナス１の等級となる。
【００７１】
２．ＸがＹよりも確実に少し柔らかいと判定される場合は、プラス２の等級となり、ＹがＸよりも確実に少し柔らかいと判定される場合は、マイナス２の等級となる。
【００７２】
３．ＸがＹよりも大分柔らかいと判定される場合は、プラス３の等級となり、ＹがＸよりも大分柔らかいと判定される場合は、マイナス３の等級となる。
【００７３】
４．ＸがＹよりも非常に柔らかいと判定される場合は、プラス４の等級となり、ＹがＸよりも非常に柔らかいと判定される場合は、マイナス４の等級となる。
【００７４】
これらの等級を平均化し、結果の値をＰＳＵ単位で表す。結果のデータが、１パネルテストの結果であると考えられる。２つ以上のサンプル対を評価し、全てのサンプル対を一対統計分析により、その等級順にランク分けする。その後、このランクの値を必要に応じて上げたり下げたりして、どのサンプルでもゼロベース基準であるように選択されるゼロＰＳＵ値を与える。その時、他のサンプルは、ゼロベース基準に対する相対的な等級により決定されるようなプラス又はマイナス値を有する。実行し平均化したパネル試験の数は、約０．２ＰＳＵという数値が主観的な柔軟性に顕著な差異があることを表すようなものである。
【００７５】
Ｆ．曲げ剛性の測定
紙の曲げ剛性を測定するために、以下の手順を使用することができる。曲げ剛性とは、紙のドレープ性、即ち可撓性の示度である。この目的のために、カワバタ評価システム−２、純曲げ試験機（ＫａｗａｂａｔａＥｖａｌｕａｔｉｏｎ Ｓｙｓｔｅｍ−２，Ｐｕｒｅ Ｂｅｎｄｉｎｇ Ｔｅｓｔｅｒ）（即ち、ＫＥＳ−ＦＢ２、加藤鉄工株式会社の計測装置課（Ｄｉｖｉｓｉｏｎ ｏｆ　Ｉｎｓｔｒｕｍｅｎｔａｔｉｏｎ，Ｋａｔｏ Ｔｅｋｋｏ Ｃｏｍｐａｎｙ，Ｌｔｄ．）（日本、京都）により製造）を使用することができる。
【００７６】
被試験紙サンプルを、縦及び横およそ７．５×７．５インチ（１９×１９ｃｍ）に切断する。紙サンプルの幅を０．０１インチ（０．０２５ｃｍ）まで測定する。このサンプル幅をセンチメートルに換算する。外プライ（即ち、ロール上で外側に向いている紙サンプル・プライ）及び内プライを同定し、それらに印を付ける。
【００７７】
サンプルは、外プライが受ける伸張及び内プライが受ける圧縮により最初に湾曲するように、ＫＥＳ−ＦＢ２のジョー内に配置される。ＫＥＳ−ＦＢ２内の配向においては、外プライは右を向き、内プライは左を向いている。前部可動ジョーから後部固定ジョーまでの距離は１ｃｍである。サンプルを以下のようにして器具に固定する。まず、前部可動チャック及び後部固定チャックを開放してサンプルを収容する。サンプルの縦方向がジョーと平行（即ち、ＫＥＳ−ＦＢ２ホルダ内で垂直）になるように、ジョーの頂部及び底部間の中ほどにサンプルを挿入する。
【００７８】
次いで、サンプルがしっかりと固定されるまで上部及び下部蝶ネジを均等に、しかし過度に締め付けることなく締結することによって後部固定チャックを閉止する。前部固定チャック上のジョーも同様の方法で閉止する。チャック内でこのサンプルの直角度（ｓｑｕａｒｅｎｅｓｓ）を調整し、次いで前部ジョーを締結することにより、サンプルはしっかりと保持される。前部チャック及び後部チャック間の距離（ｄ）は１ｃｍである。
【００７９】
器具の出力は、ロードセル電圧（Ｖｙ）及び曲率電圧（Ｖｘ）である。ロードセル電圧を、以下のようにサンプル幅について正規化した曲げモーメント（Ｍ）に換算する。
【００８０】
モーメント（Ｍ，ｇｆ＊ｃｍ／ｃｍ）＝（Ｖｙ＊Ｓｙ＊ｄ）／Ｗ
ここで、Ｖｙはロードセル電圧であり、Ｓｙは器具の感度（ｇｆ＊ｃｍ／Ｖ）であり、ｄはチャック間の距離であり、Ｗはサンプル幅（ｃｍ）である。
【００８１】
器具の感度スイッチを５×１に設定する。この設定のもと、２つの５０グラム分銅を用いて器具を較正する。各分銅は糸から懸下されている。この糸を後部固定チャックの底部端でバーに巻き付け、シャフト中心の前部及び後部から延在するピンに引っ掛ける。一方の分銅用糸を前部に巻き付け、後部ピンに引っ掛ける。他方の分銅用糸をシャフトの後部に巻き付け、前部ピンに引っ掛ける。２つのプーリを器具の左及び右側に固定する。
【００８２】
これらのプーリの頂部は、中心ピンに対して水平である。その後、両分銅を同時にプーリ（一方は左側、他方は右側）に掛ける。最大電圧を１０Ｖに設定する。中心シャフトの半径は０．５ｃｍである。故に、モーメント軸に関する結果の最大感度（Ｓｙ）は１００ｇｆ＊０．５ｃｍ／１０Ｖ（５ｇｆ＊ｃｍ／Ｖ）である。
【００８３】
測定モータを始動し、インジケータダイヤルが１．０ｃｍ−１に達したら、可動チャックを手動で停止することによって曲率軸の出力を較正する。出力電圧（Ｖｘ）を０．５ボルトに調整する。曲率軸に対する結果の感度（Ｓｘ）は２／（ボルト＊ｃｍ）である。曲率（Ｋ）は以下のようにして得られる。
【００８４】
曲率（Ｋ，ｃｍ−１）＝Ｓｘ＊Ｖｘ
ここで、Ｓｘは、曲率軸の感度であり、Ｖｘは出力電圧である。
【００８５】
曲げ剛性の測定に関し、可動チャックの曲率は、０．５ｃｍ−１／秒の速度で０ｃｍ−１から＋１ｃｍ−１、−１ｃｍ−１、そして０ｃｍ−１と循環する。サイクルが完全に４巡するまで、各サンプルは連続的に循環される。器具の出力電圧は、パーソナルコンピュータを使い、デジタルフォーマット形式で記録される。テスト開始時には、サンプルに対して張力は印加されていない。テストが始まると、サンプルが湾曲するにつれロードセルは負荷を受け始める。初期回転は、器具を上から見下ろした場合に時計回りである。
【００８６】
曲げ曲率が、およそ＋１ｃｍ−１（これは前方湾曲（ＦＢ）である）に達するまで負荷は増加し続ける。およそ＋１ｃｍ−１で、回転の方向が反転する。回復する間に、ロードセルの示度は低下する。これは前方湾曲回復（ＦＲ）である。回転するチャックが０を過ぎると、反対方向に湾曲し始める。後方湾曲（ＢＢ）及び後方湾曲回復（ＢＲ）が得られた。
【００８７】
データを以下のように分析した。前方湾曲（ＦＢ）及び前方湾曲回復（ＦＲ）の直線回帰線はおよそ０．２〜０．７ｃｍ−１であった。後方湾曲（ＢＢ）及び後方湾曲回復（ＢＲ）の直線回帰線はおよそ−０．２〜−０．７ｃｍ−１であった。これは４つの各セグメント（即ち、ＦＢ、ＦＲ、ＢＢ、ＢＲ）に対する４つの各サイクルについて得られた。各線の傾斜を曲げ剛性（Ｂ）として報告した。この単位はｇｆ＊ｃｍ２／ｃｍである。前方湾曲の曲げ剛性をＢＦＢとして表した。４サイクルの個々のセグメント値を平均化し、平均ＢＦＢ、ＢＦＲ、ＢＢＦ及びＢＢＲとして報告した。３つの異なったサンプルで実行した。報告した値は、この３つのサンプルのＢＦＢ、ＢＦＲ、ＢＢＦ及びＢＢＲの総平均値である。
【００８８】
（具体例）
比較のために、本発明によらない従来の紙サンプルを以下のように製造した。
【００８９】
従来技術の具体例
従来技術の紙製品を、本譲受人が市販するＢＯＵＮＴＹ（登録商標）ブランドのペーパータオルで通例用いられるような２つのプライのセルロース性繊維から製造した。各プライは、北米針葉樹クラフト・パルプ６５パーセント及びＣＴＭＰ３５パーセントで構成され、その坪量は３０００平方フィートあたりおよそ１４ポンド（２２．７ｇｓｍ）である。ネステッド・エンボス加工プロセスにおいて、遠位端に約０．０８４インチ（０．２１３ｃｍ）の長軸と約０．０４２インチ（０．０１０７ｃｍ）の短軸とを有する楕円状エンボスにより、各プライをエンボス加工した。ロール平面から約０．０７０インチ（０．１７８ｃｍ）突出するノブを有するロール上にてこれらのエンボスを形成した。
【００９０】
これらのエンボスを、約０．１１８インチ（０．３０ｃｍ）の４５度ピッチで、相補的に同心である菱形模様をなすように離間した。クリアランスのない噛み合いニップにて２つの相補的なプライを製造しそれらを共に結合することにより、各プライ１平方インチあたり約３６のエンボス（１ｃｍ２あたり５．６のエンボス）を有する一体型積層体を形成した。
【００９１】
本発明の実施例
本発明に従って製造される１つの紙１０製品の非限定例を以下に記載し、図１Ａ及び図１Ｂにおいて例証する。本譲受人が市販するＢＯＵＮＴＹ（登録商標）ブランドの紙１０のタオルで通例使用されるような２プライのセルロース性繊維から紙１０製品を製造した。各プライは、北米針葉樹クラフト・パルプ６５パーセント及びＣＴＭＰ３５パーセントで構成され、その坪量は３０００平方フィートあたりおよそ１４ポンド（２２．７ｇｓｍ）である。ネステッド・エンボス加工プロセスにおいて、遠位端に約０．１２０インチ（０．３０５ｃｍ）の長軸と約０．０６０インチ（０．０１５２ｃｍ）の短軸とを有する楕円状エンボスにより、各プライをエンボス加工した。ロールの平面から約０．０７０インチ（０．１７８ｃｍ）突出するノブを有するロール上にてこれらのエンボスを形成した。これらのエンボスを、約０．１４８インチ（０．３７６ｃｍ）の４５度ピッチで、相補的に同心である菱形模様をなすように離間した。
【００９２】
図１Ａ及び図１Ｂは、上記した本発明の実施形態を例証するものである。図１Ａを参照すると、第一プライ２（外側を向くプライ）上のエンボス２０は第一プライ２の面積の約８パーセントを構成し、１平方インチあたり約１５のエンボス（即ち、ｃｍ２あたり２．３のエンボス）を有する。図１Ｂを参照すると、第二プライ３（内側を向くプライ）上のエンボス２０は、第二プライ３の面積の約１１パーセントを構成し、１平方インチあたり約２０のエンボス（即ち、１ｃｍ２あたり３．１のエンボス）を有する。
【００９３】
２つの相補的なプライを製造した。外側に向いているプライのエンボス２０に接着剤を塗布し、クリアランスのない結合ニップでプライ同士を結合して、一体型積層体を形成した。
【００９４】
表Ｉの欄１を参照すると、従来技術及び本発明を示す紙サンプルが記載されている。上述の従来技術の具体例に従って、従来技術を示すサンプルを製造した。
【００９５】
上述の本発明の実施例に従って、本発明を示すサンプルを製造した。
【００９６】
欄２は、各サンプルの坪量を示す。欄３は、抄紙プロセス中に形成されるドームの形状を示す。欄４は、紙１平方インチ（６．４５１６平方センチメートル）あたりのドーム数を示す。欄５は、各ドームの面積を示す。
【００９７】
欄６及び欄７は、遠位端の長軸の寸法及び短軸の寸法をそれぞれ示す。欄８は、各サンプルを製造するのに使用するエンボス・ロール上の各ノブの深さを示す。欄９は、各エンボスの面積を示す。欄１０は、紙１平方インチ（６．４５１６平方センチメートル）あたりに見られるエンボス数を示す。欄１１は、各サンプルのＥファクタを示す。欄１２は、紙の総エンボス加工面積の百分率を示す。
【００９８】
欄１３は、各紙サンプルの美的外観の評価を示す。美的外観の評価は以下のように測定した。１００人のパネリストに、表Ｉに記載したような８つの異なるペーパータオル・ロールのサンプルを評価させた。パネリストにランダムな順番でサンプルを見せた。これらのサンプルを蛍光灯の下に陳列した。各パネリストには以下の質問を行った。「それぞれのペーパータオルロールには菱形のキルト状模様が施されています。各ロールの菱形のキルト状模様の見やすさを採点してください。」パネリストには、−４（非常に見づらい、菱形模様は全く見えない）から４（非常に見やすい、模様は非常によく見える）までの等級でサンプルを採点してもらった。評価が「０」というのは、菱形模様が見づらくも見やすくもないということを意味する。表Ｉの欄１３には、パネリストが見た各サンプルの平均的な評価が記載されている。
【００９９】
図３を参照すると、このグラフは、表Ｉ、欄１３の平均的な美的外観の評価（垂直なＹ軸）と表Ｉ、欄１１の各サンプルのＥファクタ（水平なＸ軸）とのプロットを示す。
【０１００】
表ＩＩを参照すると、この表は、表ＩのサンプルＢ（従来技術）及びサンプルＥ（本発明）の吸収性データを示す。この吸収性データは、前述のＨＦＳ及びＨＲＣ手順に従って作成されたものである。ＨＦＳ測定に使用した紙サンプルサイズは、１１インチ×１１インチ（２７．９ｃｍ×２７．９ｃｍ）であった。
【０１０１】
表ＩＩＩを参照すると、この表は、表ＩのサンプルＢ（従来技術）及びサンプルＥ（本発明）の曲げ剛性データを示す。この曲げ剛性データは、前述の曲げ剛性手順に従って作成されたものである。
【０１０２】
表ＩＶを参照すると、この表は、表ＩのサンプルＢ（従来技術）及びサンプルＥ（本発明）のパネル柔軟性データを示す。このパネル柔軟性データは、前述のパネル柔軟性手順に従って作成されたものである。
【０１０３】
【表１】
2004510496.tif 000002
【０１０４】
【表２】
2004510496.tif 000003
【０１０５】
【表３】
2004510496.tif 000004
【０１０６】
【表４】
2004510496.tif 000005
【０１０７】
本発明の特定の実施形態を例示し記載したが、本発明の趣旨及び範囲から逸脱することなく、他の種々の変形及び変更が可能であることは、当業者にとって明らかであろう。本発明の範囲内におけるこのような変形及び変更の全ては、添付の請求項に包含されることを意図するものである。
【図面の簡単な説明】
【図１Ａ】複数プライ紙製品の部分平面図であり、本発明に従って形成される第一プライ上のエンボス模様の一実施形態を示している。
【図１Ｂ】複数プライ紙製品の部分平面図であり、本発明に従って形成される第二プライ上のエンボス模様の一実施形態を示している。
【図２】本発明の一実施形態を示す複数プライ紙製品の部分平面図である。
【図３】表Ｉに提示するデータのＥファクタ（ｘ軸）と美的外観の評価（ｙ軸）とのグラフである。
【図３】
2004510496.tif 000006
【国際公開パンフレット】
2004510496.tif 000007
2004510496.tif 000008
2004510496.tif 000009
2004510496.tif 000010
2004510496.tif 000011
2004510496.tif 000012
2004510496.tif 000013
2004510496.tif 000014
2004510496.tif 000015
2004510496.tif 000016
2004510496.tif 000017
2004510496.tif 000018
2004510496.tif 000019
2004510496.tif 000020
2004510496.tif 000021
2004510496.tif 000022
2004510496.tif 000023
2004510496.tif 000024
2004510496.tif 000025
2004510496.tif 000026
2004510496.tif 000027
2004510496.tif 000028
2004510496.tif 000029
2004510496.tif 000030
2004510496.tif 000031
2004510496.tif 000032
2004510496.tif 000033
2004510496.tif 000034
2004510496.tif 000035
2004510496.tif 000036
【国際公開パンフレット（コレクトバージョン）】
2004510496.tif 000037
【国際調査報告】
2004510496.tif 000038
2004510496.tif 000039
2004510496.tif 000040